(57)【特許請求の範囲】
【請求項１】
１．７２以下の多分散性（Ｐｄ）を有する、エステル末端を有するオリゴアミドを含むインクキャリアであって、前記エステル末端を有するオリゴアミドが、（Ｉ）式ＨＯ２Ｃ−Ｒ２−ＣＯ２Ｈ（式中、Ｒ２はアルキレン、アリーレン、アルキルアリーレン、またはアリールアルキレンを表す。）で表される二酸（Ａ）を、下記の式で表されるジアミンと反応させること、
【化１】
0005311726.tif 000026
［式中、Ｒ３は、アルキレン、アリーレン、アリールアルキレン、またはアルキルアリーレンを表す。Ｒ４およびＲ５は、各々独立に、水素またはアルキルを表す。]
（ＩＩ）反応（Ｉ）で形成された生成物を、式ＨＯ２Ｃ−Ｒ２−ＣＯ２Ｈ（式中、Ｒ２は、アルキレン、アリーレン、アルキルアリーレン、またはアリールアルキレンを表す。）で表される二酸（Ｃ）、および式Ｒ１−ＯＨ（式中、Ｒ１は、アルキル、アリール、アリールアルキル、またはアルキルアリールを表す。）で表されるモノアルコール（Ｄ）と反応させて、前記エステル末端を有するオリゴアミド材料を形成すること、とを含む逐次的制御重合によって調製されることを特徴とするインクキャリア。
【請求項２】
前記エステル末端を有するオリゴアミドが、下記の式で表されることを特徴とする請求項１に記載のインクキャリア。
【化２】
0005311726.tif 000027
[式中、ｎは繰り返し部分の数を表す。Ｒ１およびＲ１’は、各々独立に、アルキル基（直鎖、分岐鎖、飽和、不飽和、環状、置換又は無置換のアルキル基を含み、ヘテロ原子がアルキル基に存在することができ、または存在しなくてもよい）、アリール基（置換又は無置換のアリール基を含み、ヘテロ原子がアリール基に存在することができ、または存在しなくてもよい）、アリールアルキル基（置換又は無置換のアリールアルキル基を含み、ヘテロ原子がアリールアルキル基のアリール部またはアルキル部に存在することができ、または存在しなくてもよい）、または、アルキルアリール基（置換又は無置換のアルキルアリール基を含み、ヘテロ原子がアルキルアリール基のアリール部またはアルキル部に存在することができ、または存在しなくてもよい）を表す。Ｒ２およびＲ２’は、各々独立に、アルキレン基（直鎖、分岐鎖、飽和、不飽和、環状、置換又は無置換のアルキレン基を含み、ヘテロ原子がアルキレン基に存在することができ、または存在しなくてもよい）、アリーレン基（置換又は無置換のアリーレン基を含み、ヘテロ原子がアリーレン基に存在することができ、または存在しなくてもよい）、アリールアルキレン基（置換又は無置換のアリールアルキレン基を含み、ヘテロ原子がアリールアルキレン基のアリール部またはアルキル部に存在することができ、または存在しなくてもよい）、または、アルキルアリーレン基（置換又は無置換のアルキルアリーレン基を含み、ヘテロ原子がアルキルアリーレン基のアリール部またはアルキル部に存在することができ、または存在しなくてもよい）を表す。Ｒ３は、アルキレン基（直鎖、分岐鎖、飽和、不飽和、環状、置換又は無置換のアルキレン基を含み、ヘテロ原子がアルキレン基に存在することができ、または存在しなくてもよい）、アリーレン基（置換又は無置換のアリーレン基を含み、ヘテロ原子がアリーレン基に存在することができ、または存在しなくてもよい）、アリールアルキレン基（置換又は無置換のアリールアルキレン基を含み、ヘテロ原子がアリールアルキレン基のアリール部またはアルキル部に存在することができ、または存在しなくてもよい）、または、アルキルアリーレン基（置換又は無置換のアルキルアリーレン基を含み、ヘテロ原子がアルキルアリーレン基のアリール部またはアルキル部に存在することができ、または存在しなくてもよい）を表す。Ｒ４およびＲ５は、各々独立に、水素原子、アルキル基（直鎖、分岐鎖、飽和、不飽和、置換されたアルキル、または置換されないアルキル基を含み、ヘテロ原子がアルキル基に存在することができ、または存在しなくてもよい）を表す。]
【請求項３】
前記式中、Ｒ２およびＲ２’は両方とも下記の式であり、
【化３】
0005311726.tif 000028
Ｒ３は−ＣＨ２ＣＨ２−であることを特徴とする請求項２に記載のインクキャリア。
【請求項４】
（１）請求項１に記載のインクキャリアと、（２）着色剤とを含むことを特徴とする相変化インク。
【請求項５】
（Ｉ）式ＨＯ２Ｃ−Ｒ２−ＣＯ２Ｈ(式中、Ｒ２はアルキレン、アリーレン、アルキルアリーレン、またはアリールアルキレンを表す。）で表される二酸（Ａ）を、下記の式で表されるジアミンと反応させること、
【化４】
0005311726.tif 000029
［式中、Ｒ３は、アルキレン、アリーレン、アリールアルキレン、またはアルキルアリーレンを表す。Ｒ４およびＲ５は、各々独立に、水素またはアルキルを表す。]
（ＩＩ）反応（Ｉ）で形成された生成物を、式ＨＯ２Ｃ−Ｒ２−ＣＯ２Ｈ（式中、Ｒ２は、アルキレン、アリーレン、アルキルアリーレン、またはアリールアルキレンを表す。）で表される二酸（Ｃ）、および式Ｒ１−ＯＨ（式中、Ｒ１は、アルキル、アリール、アリールアルキル、またはアルキルアリールを表す。）で表されるモノアルコール（Ｄ）と反応させて、前記エステル末端を有するオリゴアミド材料を形成すること、
（ＩＩＩ）前記エステル末端を有するオリゴアミドを含むインクキャリアを着色剤と組み合わせることとを含む、逐次的制御重合を用いた、１．７２以下の多分散性（Ｐｄ）を有する、エステル末端を有するオリゴアミド材料を形成することを特徴とするインク組成物の製造方法。
【請求項６】
（ａ）請求項１に記載のインクキャリアと（２）着色剤とを含むインク組成物をインクジェット印刷装置中に組み込むこと、（ｂ）前記インクを溶融すること、（ｃ）溶融インクの液滴を基板上に、直接印刷工程、および／またはオフセット転写印刷工程、および／または間接印刷工程において、像パターンに吐出させることを特徴とする方法。
【発明の詳細な説明】
【技術分野】
【０００１】
本発明は、インクキャリア、インクキャリアを含む相変化インク、およびその製造方法に関する。さらに詳細には、エステル末端を有するオリゴアミド材料を含むインクキャリア、および直接および間接印刷工程に使用することのできる、それらのインクキャリアを含む相変化インクに関する。
【背景技術】
【０００２】
一般に、相変化インク（「ホットメルトインク」と呼ばれることもある）は室温で固相であるが、インクジェット印刷装置の高温の作動温度では液相で存在する。吐出作動温度で、液体インクの液滴は印刷装置から吐出され、インク液滴が直接または中間の加熱された転写ベルトまたはドラムを介して記録基板の表面に接触するとき、それらは急速に固化して、固化したインク滴の所定のパターンを形成する。また、相変化インクは、例えば、特許文献１〜３参照）に開示されるように、グラビア印刷などの他の印刷技術において用いられている。
【０００３】
カラー印刷用の相変化インクは、典型的に、相変化インクと相溶性する着色剤と組み合わせた相変化インクキャリア組成物を含んでいる。具体的な実施の形態において、一連の着色された相変化インクはインクキャリア組成物を相溶性の減法混色の原色着色剤と組み合わせることによって形成される。減色法による相変化インクは４種の成分染料、すなわち、シアン、マゼンタ、イエロー、ブラックを含むことができるが、インクはこれらの４色に限定されない。
【０００４】
現在、固体インクジェットプリンタに用いられている多くの相変化インクは、高い吐出温度（約１４０℃）および長い暖機時間を必要とする。また、現在これらのインクによって作られた画像は、多くの場合、引掻き抵抗性が低く、画像の耐久性が低いことがある。
【特許文献１】米国特許第５，４９６，８７９号
【特許文献２】独国特許第ＤＥ４２０５６３６ＡＬ号
【特許文献３】独国特許第ＤＥ４２０５７１３ＡＬ号
【発明の開示】
【発明が解決しようとする課題】
【０００５】
本発明は、以下の目的を達成することを課題とする。即ち、インクジェットプリンタが従来よりもさらに穏やかな作動条件（例えば、以下に述べる従来の吐出温度よりも低い温度で吐出することのできる相変化インク）で機能することのできる、低エネルギー相変化インクの調製に使用するインクキャリアを提供すること。また、相変化インクの混合される相成分量が低減できるインクキャリアを提供すること。さらに、印刷記録において良好な引掻き抵抗性および折り曲げ抵抗性を示す優れた相変化インクを提供すること。さらに、紙および透明な印刷用紙上に良好に印刷できる相変化インクを提供すること、および自動書類供給機中で良好な性能を有する印刷物を作成する相変化インクを提供することを目的とする。さらに本発明は前記インクキャリアの製造方法を提供することを目的とする。
【課題を解決するための手段】
【０００６】
本発明者等は、鋭意検討をした結果、以下の本発明を見出した。
＜１＞多分散性が実質的に低いエステル末端を有するオリゴアミドを含むインクキャリア。
【０００７】
＜２＞前記エステル末端を有するオリゴアミドが下記の式で表される＜１＞に記載のインクキャリア。
【０００８】
【化１】
0005311726.tif 000002
[式中、ｎは繰り返し部分の数を表す。Ｒ1およびＲ1’は、各々独立に、アルキル基（直鎖、分岐鎖、飽和、不飽和、環状、置換又は無置換のアルキル基を含み、ヘテロ原子がアルキル基に存在することができ、または存在しなくてもよい）、アリール基（置換又は無置換のアリール基を含み、ヘテロ原子がアリール基に存在することができ、または存在しなくてもよい）、アリールアルキル基（置換又は無置換のアリールアルキル基を含み、ヘテロ原子がアリールアルキル基のアリール部またはアルキル部に存在することができ、または存在しなくてもよい）、または、アルキルアリール基（置換又は無置換のアルキルアリール基を含み、ヘテロ原子がアルキルアリール基のアリール部またはアルキル部に存在することができ、または存在しなくてもよい）を表す。Ｒ2およびＲ2’は、各々独立に、アルキレン基（直鎖、分岐鎖、飽和、不飽和、環状、置換又は無置換のアルキレン基を含み、ヘテロ原子がアルキレン基に存在することができ、または存在しなくてもよい）、アリーレン基（置換又は無置換のアリーレン基を含み、ヘテロ原子がアリーレン基に存在することができ、または存在しなくてもよい）、アリールアルキレン基（置換又は無置換のアリールアルキレン基を含み、ヘテロ原子がアリールアルキレン基のアリール部またはアルキル部に存在することができ、または存在しなくてもよい）、または、アルキルアリーレン基（置換又は無置換のアルキルアリーレン基を含み、ヘテロ原子がアルキルアリーレン基のアリール部またはアルキル部に存在することができ、または存在しなくてもよい）を表す。Ｒ3は、アルキレン基（直鎖、分岐鎖、飽和、不飽和、環状、置換又は無置換のアルキレン基を含み、ヘテロ原子がアルキレン基に存在することができ、または存在しなくてもよい）、アリーレン基（置換又は無置換のアリーレン基を含み、ヘテロ原子がアリーレン基に存在することができ、または存在しなくてもよい）、アリールアルキレン基（置換又は無置換のアリールアルキレン基を含み、ヘテロ原子がアリールアルキレン基のアリール部またはアルキル部に存在することができ、または存在しなくてもよい）、または、アルキルアリーレン基（置換又は無置換のアルキルアリーレン基を含み、ヘテロ原子がアルキルアリーレン基のアリール部またはアルキル部に存在することができ、または存在しなくてもよい）を表す。Ｒ4およびＲ5は、各々独立に、水素原子、アルキル基（直鎖、分岐鎖、飽和、不飽和、置換されたアルキル、または置換されないアルキル基を含み、ヘテロ原子がアルキル基に存在することができ、または存在しなくてもよい）、アリール基（置換又は無置換のアリール基を含み、ヘテロ原子がアリール基に存在することができ、または存在しなくてもよい）、アリールアルキル基（置換又は無置換のアリールアルキル基を含み、ヘテロ原子がアリールアルキル基のアリール部またはアルキル部に存在することができ、または存在しなくてもよい）、または、アルキルアリール基（置換又は無置換のアルキルアリール基を含み、ヘテロ原子がアルキルアリール基のアリール部またはアルキル部に存在することができ、または存在しなくてもよい）を表す。]
【０００９】
＜３＞  前記エステル末端を有するオリゴアミドが約１．８以下の多分散性（Ｐｄ）を有する＜１＞および＜２＞のいずれかに記載のインクキャリア。
【００１０】
＜４＞  前記エステル末端を有するオリゴアミドが、逐次的制御重合によって調製される＜１＞から＜３＞のいずれかに記載のインクキャリア。
【００１１】
＜５＞  前記エステル末端を有するオリゴアミドが、熱縮合反応以外によって調製される＜１＞から＜４＞のいずれかに記載のインクキャリア。
【００１２】
＜６＞  （１）多分散性が実質的に低いエステル末端を有するオリゴアミド材料を含む第１成分を含むインクキャリアと、（２）着色剤とを含む、＜１＞から＜５＞のいずれかに記載の相変化インク。
【００１３】
＜７＞（Ｉ）式ＨＯ2Ｃ−Ｒ2−ＣＯ2Ｈ(式中、Ｒ2は、アルキレン、アリーレン、
アルキルアリーレン、またはアリールアルキレンを表す。）で表される二酸（Ａ）を、下記の式で表されるジアミンと反応させること、
【００１４】
【化２】
0005311726.tif 000003
[式中、Ｒ3は、アルキレン、アリーレン、アリールアルキレン、またはアルキルアリーレンを表す。Ｒ4およびＲ5は、各々独立に、水素またはアルキルを表す。]
（ＩＩ）反応（Ｉ）で形成された生成物を、式ＨＯ2Ｃ−Ｒ2−ＣＯ2Ｈ（式中、Ｒ2は
、アルキレン、アリーレン、アルキルアリーレン、またはアリールアルキレンを表す。）で表される二酸（Ｃ）、および式Ｒ1−ＯＨ（式中、Ｒ1は、アルキル、アリール、アリールアルキル、またはアルキルアリールを表す。）で表されるモノアルコール（Ｄ）と反応させて、前記エステル末端を有するオリゴアミド材料を形成すること、
（ＩＩＩ）前記エステル末端を有するオリゴアミドを含むインクキャリアを着色剤と組み合
わせることとを含む、逐次的制御重合を用いたエステル末端を有するオリゴアミド材料を形成することからなるインク組成物の製造方法。
【００１５】
＜８＞（ａ）（１）多分散性が実質的に低いエステル末端を有するオリゴアミド材料を含む第１成分を含むインクキャリアと（２）着色剤とを含むインク組成物をインクジェット印刷装置中に組み込むこと、（ｂ）前記インクを溶融すること、（ｃ）溶融インクの液滴を基板上に像パターンに吐出させることとを含む方法。
【発明の効果】
【００１６】
本発明により、インクジェットプリンタが従来よりもさらに穏やかな作動条件（例えば、以下に述べる従来の吐出温度よりも低い温度で吐出することのできる相変化インク）で機能することのできる低エネルギー相変化インクの調製に使用するインクキャリアを提供できる。また、相変化インク調製時に混合される構成成分量が低減できるインクキャリアが提供できる。さらに、印刷記録において良好な引掻き抵抗性および折り曲げ抵抗性を示す優れた相変化インクが提供できる。本発明に基づくインクキャリアは、制御された分子量を有し、かつ多分散性の低いオリゴアミド材料であり、これらのオリゴアミドを含むインクに強靭な特性を付与することができる。
【発明を実施するための最良の形態】
【００１７】
以下、本発明のインクキャリア、インクキャリアを含む相変化インク、およびインクキャリアの製造方法などについて説明する。
【００１８】
本発明は、多分散性が実質的に低い、エステル末端を有するオリゴアミドを含んだインクキャリアに関する。具体的な実施の形態において、インクは約１．８０またはそれ以下の多分散性を有する。相変化インクと呼ばれる本発明のインク組成物は、実質的に低い多分散性を示すエステル末端を有するオリゴアミド材料と着色剤を含むことができる。本発明のオリゴマーは、二量体、三量体、四量体等などの最小数のモノマー単位またはその混合物からのみ構成されるポリマーである。オリゴマー中の繰り返し単位の上限は、約１０までとすることができる。これらの実施の形態において、オリゴアミドは例えば比較的低分子量のポリアミドを指す。この低分子量のポリアミドは末端がエステルで覆われている。
【００１９】
重量平均分子量（Mw）は、光散乱、小角度中性子散乱（ＳＡＮＳ）、Ｘ線散乱、および沈降速度によって求めることができる。種々の実施の形態において、Ｍwは少なくとも約２，０００、３，０００、若しくは４，０００であり、また種々の実施の形態において、Ｍwは約２０，０００を超えない、１５，０００を超えない、若しくは１０，０００を超えない。
【００２０】
ポリマーの数平均分子量（Mn）は、浸透圧計、末端基適定、および束一的な特性によって求めることができる。種々の実施の形態において、Ｍnは少なくとも約１，５００、２，０００、若しくは２，５００であり、また種々の実施の形態において、Ｍnは約８，０００を超えない、７，０００を超えない、若しくは６，０００を超えない。
【００２１】
本発明のオリゴマーにおける多分散性（Pd）は、Pd = Mw / Mnの式で表される。ここで
Mwは上記記載の重量平均分子量であり、Mnは上記記載の数平均分子量である。
【００２２】
本発明の実施の形態において、エステル末端を有するオリゴアミド材料は逐次的制御重合によって製造される。逐次的制御重合は、モノマー単位の逐次的添加を含む。逐次的制御重合は、「リビングカチオン重合による逐次的制御オリゴマーおよびポリマー、２．逐次的制御の原理および官能性ビニルエステルおよびスチレン誘導体の逐次的制御オリゴマーの合成（Ｓｅｑｕｅｎｃｅ−Ｒｅｇｕｌａｔｅｄ  Ｏｌｉｇｏｍｅｒｓ  ａｎｄ  Ｐｏｌｙｍｅｒｓ  ｂｙ  Ｌｉｖｉｎｇ  Ｃａｔｉｏｎｉｃ  Ｐｏｌｙｍｅｒｉｚａｔｉｏｎ．  ２．  Ｐｒｉｎｃｉｐｌｅｓ  ｏｆ  Ｓｅｑｕｅｎｃｅ  Ｒｅｇｕｌａｔｉｏｎ  ａｎｄ  ｓｙｎｔｈｅｓｉｓ  ｏｆ  Ｓｅｑｕｅｎｃｅ−Ｒｅｇｕｌａｔｅｄ  Ｏｌｉｇｏｍｅｒｓ  ｏｆ  Ｆｕｎｃｔｉｏｎａｌ  Ｖｉｎｙｌ  Ｅｔｈｅｒｓ  ａｎｄ  Ｓｔｙｌｅｎｅ  Ｄｅｒｉｖａｔｉｖｅｓ）」Ｍｉｎｏｄａら、Ｍａｃｒｏｍｏｌｅｃｕｌｅｓ、１９９０、２３、Ｎｏ５、４８８９〜４８９５頁に報告されている。この報告において、ヨウ化水素／ヨウ化亜鉛（ＨＩ／ＺｎＩ2）系で開始させたリビングカチオン重合による制御された繰り返し単位逐次的を有するビニルエーテルオリゴマーの合成を説明する。合成は、トルエン中、４０〜７８℃で２個、３個、または４個のビニルエーテル（各々ヨウ化水素と等モル）の逐次的および連続的な反応を含んだ。逐次的繰り返し単位はモノマー添加次数によって制御することができた。
【００２３】
本発明のインクキャリアおよびインクのいくつかの実施の形態により上述の問題を解決することができる。本発明は新規なインクキャリアおよびそれから形成された相変化インクを提供する。これらのインクキャリアは、低い多分散性を有する上述のエステル末端を有するオリゴアミドを含む。また、これらのインクは、ワックス、典型的には低溶融ワックスを含むこともできる。オリゴマー性アミドは逐次的制御重合によって調製することができる。従来技術のエステル末端を有するオリゴアミドは、熱縮合によって合成され、得られる生成物はより高い多分散性を有し、そのために固体インク技術における用途が限定される。熱縮合のもうひとつの欠点は、アミンの酸化の結果、オリゴマーが黒化する可能性であり、これはインク処方にとって望ましくない。従来のオリゴマー性アミドを形成するために用いられた従来の熱縮合法とは異なり本発明は、制御された分子量と狭い多分散性を有するオリゴマーを提供する。
【００２４】
実施の形態におけるエステル末端を有するオリゴアミド材料は下記の式で表される。
【００２５】
【化３】
0005311726.tif 000004
[式（１）中、ｎは繰り返し部分の数を表す。さらに実施の形態において、ｎは１、２、３、４、５、６、７、８、９、または１０の整数を表す。Ｒ1およびＲ1’は、各々独立に、（ｉ）アルキル（直鎖、分岐鎖、飽和、不飽和、環状、置換又は無置換のアルキル基を含み、酸素、窒素、硫黄、ケイ素、リン、ホウ素等のヘテロ原子がアルキル基に存在することができ、または存在しなくてもよく、種々の実施の形態において、少なくとも１個、４個、若しくは１０個の炭素原子を有し、また、種々の実施の形態において、約１００個、６０個、若しくは３０個を超えない炭素原子を有する）、（ｉｉ）アリール（置換又は無置換のアリール基を含み、酸素、窒素、硫黄、ケイ素、リン、ホウ素等のヘテロ原子がアリール基に存在することができ、または存在しなくてもよく、種々の実施の形態において、少なくとも約５個、若しくは６個の炭素原子を有し、また種々の実施の形態において、約１８個、１２個、若しくは６個を超えない炭素原子を有する）、（ｉｉｉ）アリールアルキル（置換又は無置換のアリールアルキル基を含み、酸素、窒素、硫黄、ケイ素、リン、ホウ素等のヘテロ原子がアリールアルキル基のアリール部またはアルキル部に存在することができ、または存在しなくてもよく、種々の実施の形態において、少なくとも約６個若しくは７個の炭素原子を有し、また種々の実施の形態において、約１００個を超えない、６０個を超えない、若しくは３０個を超えないベンジル等などの炭素原子を有する）、または（ｉｖ）アルキルアリール（置換又は無置換のアルキルアリール基を含み、酸素、窒素、硫黄、ケイ素、リン、ホウ素等のヘテロ原子がアルキルアリール基のアリール部またはアルキル部に存在することができ、または存在しなくてもよく、種々の実施の形態において、少なくとも約６個若しくは７個の炭素原子を有し、また種々の実施の形態において、約１００個を超えない、６０個を超えない、または３０個を超えない炭素原子を有する）を表す。  Ｒ2およびＲ2’は、各々独立に、（ｉ）アルキレン（直鎖、分岐鎖、飽和、不飽和、環状、置換又は無置換のアルキレン基を含み、酸素、窒素、硫黄、ケイ素、リン、ホウ素等のヘテロ原子がアルキレン基に存在することができ、または存在しなくてもよく、種々の実施の形態において、少なくとも約２個、４個、６個、８個、１０個、１２個、１４個、１６個、１８個、２０個、２２個、２４個、２６個、２８個、３０個、３２個、３４個、若しくは３６個の炭素原子を有し、また種々の実施の形態において、約１００個を超えない、８０個を超えない、６０個を超えない、若しくは５０個を超えない炭素原子を有する）、（ｉｉ）アリーレン（置換又は無置換のアリーレン基を含み、酸素、窒素、硫黄、ケイ素、リン、ホウ素等のヘテロ原子がアリーレン基に存在することができ、または存在しなくてもよく、種々の実施の形態において、少なくとも約６個、若しくは７個の炭素原子を有し、また種々の実施の形態において、約１００個を超えない、６０個を超えない、若しくは３０個を超えない炭素原子を有する）、（ｉｉｉ）アリールアルキレン（置換又は無置換のアリールアルキレン基を含み、酸素、窒素、硫黄、ケイ素、リン、ホウ素等の��テロ原子がアリールアルキレン基のアリール部またはアルキル部に存在することができ、または存在しなくてもよく、種々の実施の形態において、少なくとも約６個、若しくは７個の炭素原子を有し、また種々の実施の形態において、約１００個を超えない、８０個を超えない、若しくは５０個を超えない炭素原子を有する）、または、（ｉｖ）アルキルアリーレン（置換又は無置換のアルキルアリーレン基を含み、酸素、窒素、硫黄、ケイ素、リン、ホウ素等のヘテロ原子がアルキルアリーレン基のアリール部またはアルキル部に存在することができ、または存在しなくてもよく、種々の実施の形態において、少なくとも約７個、若しくは１４個の炭素原子を有し、また種々の実施の形態において、約１００個を超えない、８０個を超えない、若しくは５０個を超えないトリレン等などの炭素原子を有する）を表す。  Ｒ3は、（ｉ）アルキレン（直鎖、分岐鎖、飽和、不飽和、環状、置換又は無置換のアルキレン基を含み、酸素、窒素、硫黄、ケイ素、リン、ホウ素等のヘテロ原子がアルキレン基に存在することができ、または存在しなくてもよく、一実施の形態において、少なくとも約２個の炭素原子を有し、種々の実施の形態において、約８０個を超えない、６０個を超えない、５０個を超えない、若しくは３６個を超えない炭素原子を有する）、（ｉｉ）アリーレン（置換又は無置換のアリーレン基を含み、酸素、窒素、硫黄、ケイ素、リン、ホウ素等のヘテロ原子がアリーレン基に存在することができ、または存在しなくてもよく、一実施の形態において、少なくとも約６個の炭素原子を有し、また種々の実施の形態において、約５０個を超えない、２５個を超えない、若しくは１８個を超えない炭素原子を有する）、（ｉｉｉ）アリールアルキレン（置換又は無置換のアリールアルキレン基を含み、酸素、窒素、硫黄、ケイ素、リン、ホウ素等のヘテロ原子がアリールアルキレン基のアリール部またはアルキル部に存在することができ、または存在しなくてもよく、一実施の形態において、少なくとも約７個の炭素原子を有し、また種々の実施の形態において、約８０個を超えない、６０個を超えない、５０個を超えない、若しくは３６個を超えない炭素原子を有する）、（ｉｖ）アルキルアリーレン（置換又は無置換のアルキルアリーレン基を含み、酸素、窒素、硫黄、ケイ素、リン、ホウ素等のヘテロ原子がアルキルアリーレン基のアリール部またはアルキル部に存在することができ、または存在しなくてもよく、一実施の形態において、少なくとも約７個の炭素原子を有し、また種々の実施の形態において、約８０個を超えない、６０個を超えない、５０個を超えない、若しくは３６個を超えない炭素原子を有する）を表す。  Ｒ4およびＲ5は、各々独立に、（ｉ）水素であり、（ｉｉ）アルキル（直鎖、分岐鎖、飽和、不飽和、置換されたアルキル、または置換されないアルキル基を含み、一実施の形態において、少なくとも１個の炭素原子を有し、また別の一実施の形態において、約３を超えない炭素原子を表す。  Ｒ1、Ｒ1’、Ｒ2、Ｒ2’、Ｒ3、Ｒ4、Ｒ5中の置換されたアルキル、アルキレン、アリール、アリーレン、アリールアルキル、アリールアルキレン、アルキルアリール、およびアルキルアリーレン基���の置換基は、フッ素、塩素、臭素、ヨウ素を含むハロゲン、イミン、アンモニウム、シアノ、ピリジニウム、エーテル、アルデヒド、ケトン、エステル、カルボニル、チオカルボニル、スルフィド、スルホキシド、ホスフィン、ニトリル、メルカプト、ニトロ、ニトロソ、スルホン、アシル、ウレタン、ウレア、その混合物等とすることができ、２種またはそれ以上の置換基が互いに結合して環を形成することができる。]
【００２６】
エステル末端を有するオリゴアミドは、相変化インク中に、種々の実施の形態においてインクの少なくとも０．１１重量％、１重量％、若しくは５重量％、また種々の実施の形態において、インクの約３０重量％を超えない、２０重量％を超えない、若しくは１５重量％を超えない必要な量または有効な量存在することができるが、量はこれらの範囲外とすることもできる。エステル末端を有するオリゴアミドは、所望の多分散性を可能にする任意の有効な方法で調製することができる。逐次的制御重合によって、多分散性が実質的に低いエステル末端を有するオリゴアミド材料を形成することを含むインク組成物の製造方法を提供する。このような逐次的制御重合は下記(Ｉ）から（ＩＩＩ）で構成される。
（Ｉ）式ＨＯ2Ｃ−Ｒ2−ＣＯ2Ｈ(式中、Ｒ2は、アルキレン、アリーレン、アルキ
ルアリーレン、またはアリールアルキレンを表す。）で表される二酸（Ａ）を、下記の式で表されるジアミンと反応させること
【００２７】
【化４】
0005311726.tif 000005
[式（２）中、Ｒ3は、アルキレン、アリーレン、アリールアルキレン、またはアルキルアリーレンを表す。Ｒ4およびＲ5は、各々独立に、水素またはアルキルを表す。」
（ＩＩ）反応（Ｉ）で形成された生成物を、式ＨＯ2Ｃ−Ｒ2−ＣＯ2Ｈ（式中、Ｒ2は
、アルキレン、アリーレン、アルキルアリーレン、またはアリールアルキレンを表す。）で表される二酸（Ｃ）、および式Ｒ1−ＯＨ（式中、Ｒ1は、アルキル、アリール、アリールアルキル、またはアルキルアリールを表す。）で表されるモノアルコール（Ｄ）と反応させて、前記エステル末端を有するオリゴアミド材料を形成すること
（ＩＩＩ）前記エステル末端を有するオリゴアミドを含むインクキャリアを着色剤と組み合
わせること
【００２８】
例えば、実施の一形態では、ｎは、２のエステル末端を有するオリゴアミドは以下のようにして調製することができる。式ＨＯ2Ｃ−Ｒ2−ＣＯ2Ｈ（式中、Ｒ2は、アルキレン、アリーレン、アルキルアリーレン、またはアリールアルキレンを表す。）で表される二酸（Ｃ）、および式Ｒ1−ＯＨ（式中、Ｒ1は、アルキル、アリール、アリールアルキル、またはアルキルアリールを表す。）の二酸を触媒と溶媒の存在下で約２モルの活性剤と約０℃で反応させることができる。混合物を約２０分間攪拌後、次いで混合物を溶媒の存在下で約２モルの下記の式のジアミンと反応させて反応混合物（Ｉ）を得る。
【００２９】
【化５】
0005311726.tif 000006
別のフラスコ中、触媒と溶媒の存在下で、約２モルの式ＨＯ2Ｃ−Ｒ2−ＣＯ2Ｈ（式中、Ｒ2は、アルキレン、アリーレン、アルキルアリーレン、またはアリールアルキレンを表す。）の二酸と約４モルの活性剤を約０℃で反応させる。次いで、反応混合物（Ｉ）をこの混合物に加えて室温で反応させる。得られる生成物（ＩＩ）を生成物各１モルあたり約２モルの式Ｒ1−ＯＨのモノアルコールと室温で反応させる。反応は以下のように進行すると考えられる。
【００３０】
【化６】
0005311726.tif 000007
ｎがほぼ４に等しい生成物について、生成物（ＩＩ）を反応性生物（ＩＩ）のモルあたり約２モルのジアミンと反応させ、次いで、得られる生成物を約２モルの二酸と反応させ、続いて約２モルのモノアルコールと反応させる。ｎがほぼ６に等しい生成物については、さらに４つのステップの反応を続ける。
【００３１】
適切な活性剤の例としては、１，３−ジシクロヘキシルカルボジイミド、塩酸１−［３−（ジメチルアミノ）プロピル］−３−エチルカルボジイミドＨＣ１、Ｎ，Ｎカルボニルジイミダゾール、１−シクロヘキシル−３−（２−モルフォリノエチル）−カルボジイミドメト−ｐ−トルエンスルホナート、ベンゾトリアゾール−１−イロキシリス（ジメチルアミノ）ホスホニウムヘキサフルオロホスファート、ｏ−ベンゾトリアゾール−１−イル−Ｎ，Ｎ，Ｎ’，Ｎ’−テトラメチルユロニウムヘキサフルオロホスファート、ビス（２−オキソ−３−オキサゾリジニル）ホスフォニッククロリド、（１Ｈ−１，−２，−３−ベンゾトリアゾール−１イロキシ）トリス（ピロリジノ）ホスホニウムヘキサフルオロホスファート等がある。活性剤は必要な量または有効な量で存在する。種々の実施の形態において、二酸のモルあたり少なくとも約１．８モル、２モル、または２．２モルの活性剤、また種々の実施の形態において、二酸のモルあたり約３モルを超えない、２．８モルを超えない、または２．５モルを超えない量の活性剤が存在するが、量はこれらの範囲外とすることもできる。
【００３２】
二酸および活性剤は任意の所望時間または有効時間反応させる。種々の実施の形態において、少なくとも５分間、１０分間、若しくは１５分間、また種々の実施の形態において、約９０分間またはそれ以下、６０分間またはそれ以下、若しくは３０分間またはそれ以下の時間で反応させるが、時間はこれらの範囲外とすることもできる。
【００３３】
適切な触媒の例として、ジメチル−アミノ−ピリジン、トリエチルアミン、１，８−ジアザビシクロ［５．４．０］ウンデク−７−エン等を含む。触媒は、必要な量または有効な量で存在する。種々の実施の形態において、二酸のモルあたり少なくとも約０．０５モル、０．１モル、若しくは０．２モルの触媒、また種々の実施の形態において、二酸のモルあたり約１．０モルを超えない、０．８モルを超えない、若しくは０．５モルを超えない触媒が存在するが、量はこれらの範囲外とすることもできる。
【００３４】
第１ステップにおいて、二酸およびジアミンは必要な量または有効な量で存在する。種々の実施の形態において、二酸のモルあたり少なくとも約１．７５モル、１．９モル、若しくは２モルのジアミン、また種々の実施の形態において、二酸のモルあたり約２．５モルを超えない、２．３モルを超えない、若しくは２．１モルを超えない量のジアミンが存在するが、量はこれらの範囲外とすることもできる。
【００３５】
第１ステップにおける二酸およびジアミンは任意の所望時間または一区切りの時間反応させる。種々の実施の形態において、少なくとも１時間、２時間、若しくは５時間、また種々の実施の形態において、約２０時間を超えない、１５時間を超えない、若しくは１０時間を超えない時間とすることができるが、時間はこれらの範囲外とすることもできる。
【００３６】
第2ステップにおいて、第１反応生成物および二酸は必要な量または有効な量で存在する。種々の実施の形態において、反応性生物（Ｉ）のモルあたり少なくとも約１．７５モル、１．９モル、若しくは２モルの二酸、また種々の実施の形態において、反応性生物（Ｉ）のモルあたり約２．３モルを超えない、２．２モルを超えない、若しくは２．１モルを超えない量の二酸が存在するが、量はこれらの範囲外とすることもできる。
【００３７】
工程２において、活性剤および反応性生物（Ｉ）は必要な量または有効な量で存在する。種々の実施の形態において、反応性生物（Ｉ）のモルあたり少なくとも約３．８モル、４．０モル、若しくは４．２モルの活性剤、また種々の実施の形態において、反応性生物（Ｉ）のモルあたり約５モルを超えない、４．８モルを超えない、若しくは４．５モルを超えない量の活性剤が存在するが、量はこれらの範囲外とすることもできる。
【００３８】
二酸および反応生成物（Ｉ）は必要な時間に応じて反応させる。種々の実施の形態において、少なくとも１時間、２時間、若しくは５時間、また種々の実施の形態において、約２０時間を超えない、１５時間を超えない、若しくは１０時間を超えないが、時間はこれらの範囲外とすることもできる。
【００３９】
反応性生物（ＩＩ）およびモノアルコールは、種々の実施の形態において、反応性生物（ＩＩ）のモルあたり少なくとも約１．７５モル、２．０モル、若しくは２．２５モルのモノアルコール、また種々の実施の形態において、反応性生物（ＩＩ）のモルあたり約３．００モルを超えない、２．７５モルを超えない、若しくは２．５モルを超えない必要な量または有効な量のモノアルコールが存在するが、量はこれらの範囲外とすることもできる。
【００４０】
工程１、２、３における適切な溶媒の例は、ジクロロメタン、テトラヒドロフラン、メチルエチルケトン、トルエン、ジメチルホルムアミド、ジエチルエーテル、ヘキサン、エチルアセタート等やそれらの混合物を含むが制限されない。
【００４１】
その後、生成物は、任意の固体副生成物の濾過、または使用した活性剤に応じて水による溶液の洗浄によって単離することができる。溶媒は回転蒸発（ｒｏｔｏｖａｐ）によって除去することができる。必要に応じて、生成物はアセトンでの洗浄と乾燥によって精製することができる。
【００４２】
上記の概要を論じた工程により、多分散性の比較的低いエステル末端を有するオリゴアミドの合成が可能になる。エステル末端を有するオリゴアミド材料は、種々の実施の形態において、約１．８０を超えない、約１．７５を超えない、約１．７０を超えない、若しくは約１．６５を超えない多分散性を有する。多分散性はポリマーまたはオリゴマーの分子量分布の尺度である。１．０の多分散性は、非常に狭い分布を示す。分布がより広くなると、すなわち、オリゴマーまたはポリマー鎖のｎがより大きく異なれば、Ｐｄ値は増加する。熱縮合によって形成されたエステル末端を有するオリゴアミド材料のＰｄは約１．８０よりも大きい。
【００４３】
熱縮合技術とは対照的に、低い多分散性のオリゴアミドを含んで製造される本発明のインクは、逐次的制御合成手順によって合成される。エステル末端を有するオリゴアミドを調製するための制御された合成の例示的反応式は、ｎが約２、４、および６である。ｎは、２のエステル末端を有するオリゴアミドでは、ステップ１〜３として説明した反応が続く。ｎは、４のエステル末端を有するオリゴアミドでは、さらに２つのステップが加えられる。ｎは、６のエステル末端を有するオリゴアミドでは、さらに４つのステップが加えられる。異なるｎ値を有する多分散性の高いオリゴマー混合物の形成を防止するために、段階的に、逐次的な添加が設計された。言い換えれば、低い多分散性を有するエステル末端を有するオリゴアミドを形成するために、段階的な、逐次的重合を行い、最初にｎは、２のオリゴアミド生成物を製造する。次いで、ｎは、２のオリゴアミド生成物から、段階的、逐次的にｎは、４または６のエステル末端を有するオリゴアミドを形成する。したがって、得られるｎは、２、４、または６の生成物は最小量の混合オリゴマーを有する。この手順は、熱縮合に比べて多分散性が低いオリゴマーが生じることを示している。
【００４４】
上で論じた逐次的制御重合工程によって合成されたオリゴアミドは、熱縮合によって作られた市販のサンプルＵｎｉｃｌｅａｒ１００に比べて多分散性が低い。これは、本発明で記載する方法が狭い分布のオリゴアミドが生じることを示している。
【００４５】
本発明の相変化インクは、相変化キャリア系または組成物を含む。
【００４６】
所望のまたは有効なキャリア組成物を使用することができる。適切なインクキャリア材料として、モノアミド、テトラアミド、その混合物などの脂肪アミドなどがある。適切な脂肪アミドインクキャリアの具体的な例として、ステアリルステアルアミド、二量体酸、エチレンジアミン、およびステアリン酸の反応生成物である二量体系テトラアミド、二量体酸、エチレンジアミン、および少なくとも約３６個の炭素原子を有するカルボン酸の反応生成物である二量体系テトラアミド等やそれらの混合物がある。
【００４７】
また、適切な相変化インクキャリア材料として、ウレタンイソシアナート誘導材料、ウレアイソシアナート誘導材料、ウレタン／ウレアイソシアナート誘導材料、その混合物等などのイソシアナート誘導樹脂およびワックスがある。
【００４８】
追加の適切な相変化インクキャリア材料として、パラフィン、微結晶ワックス、ポリエチレンワックス、エステルワックス、アミドワックス、脂肪酸、脂肪アルコール、脂肪アミドおよび他のワックス材料、ならびにその混合物等がある。
【００４９】
また、インクキャリアは、任意選択的に酸化防止剤を含むことができる。任意に選択される酸化防止剤は像を酸化から保護し、また、インク組成物をインク調製工程における加熱中の酸化から保護する。
【００５０】
インクキャリアは、相変化インク中に、種々の実施の形態において、インクの少なくとも約２５重量％、５０重量％、若しくは９０重量％、また種々の実施の形態において、インクの約９９重量％を超えない、９８重量％を超えない、若しくは９５重量％を超えない必要な量または有効な量で存在するが、量はこれらの範囲外とすることもできる。
【００５１】
インクキャリアは、具体的な実施の形態において約１１０℃を超えない融点、他の実施の形態において、約１００℃を超えない融点を有するが、インクキャリアの融点はこれらの範囲外とすることもできる。
【００５２】
また、相変化インク組成物は着色剤を含む。着色剤をインク媒体に溶解または分散できるならば、必要な量または有効な量の染料、顔料、その混合物等を用いることができる。
【００５３】
所望の色彩または色調を得るために、着色剤は相変化インク中に必要な量または有効な量で存在する。種々の実施の形態において、インクの少なくとも約０．１重量％、０．２重量％、若しくは０．５重量％、また種々の実施の形態において、インクの約５０重量％を超えない、２０重量％を超えない、若しくは１０重量％を超えないが、量はこれらの範囲外とすることもできる。
【００５４】
種々の実施の形態において、インク組成物は約４０℃より低くなく、６０℃より低くなく、若しくは７０℃より低くない融点、また種々の実施の形態において、約１４０℃より高くなく、１２０℃より高くなく、若しくは１００℃より高くない融点を有するが、融点はこれらの範囲外とすることもできる。
【００５５】
インク組成物は、吐出温度（種々の実施の形態において、約７５℃より低くなく、１００℃より低くなく、若しくは１２０℃より低くなく、また種々の実施の形態において、約１８０℃を超えない、若しくは１５０℃を超えないが、吐出温度はこれらの範囲外とすることもできる。）において溶融粘度を有し、その溶融粘度は、種々の実施の形態において、３０センチポイズを超えない、２０センチポイズを超えない、若しくは１５センチポイズを超えない、また種々の実施の形態において、約２センチポイズより低くなく、５センチポイズより低くなく、若しくは７センチポイズより低くないが、溶融粘度はこれらの範囲外とすることもできる。
【００５６】
インク組成物は任意のまたは適切な方法で調製することができる。例えば、インク成分を互いに混合し、続いて、種々の実施の形態において、少なくとも約１００℃、また種々の実施の形態において、約１４０℃を超えない温度（温度はこれらの範囲外とすることもできる）まで加熱し、均一なインク組成物が得られるまで攪拌または混練し、続いてインクを室温（典型的には約２０〜約２５℃）まで冷却する。インクは室温で固体である。具体的な実施の形態において、形成工程の間、その溶融状態にあるインクは金型へ注入され、冷却して固化し、棒状のインクが形成される。
【００５７】
インクは、直接印刷吐出工程用装置および間接（オフセット）印刷インクジェット用途に用いることができる。本明細書に開示される他の実施の形態は、本明細書に開示されるインクをインクジェット印刷装置中に組み込み、インクを溶融し、溶融インクの液滴を記録基板上に像パターンとして吐出させることを含む工程に関する。また、例えば、米国特許第５，１９５，４３０号に直接印刷工程が開示される。さらに本明細書に開示される他の実施の形態は、本明細書に開示されるインクをインク吐出印刷装置中に組み込み、インクを溶融し、溶融インクの液滴を中間転写部材に像パターンとして吐出し、画像パターンのインクを中間転写部材から最終記録基板上に転写することを含む工程に関する。具体的な実施の形態において、中間転写部材は、最終記録シートの温度よりも高く印刷装置中の溶融インクの温度よりも低い温度に加熱される。また具体的な実施の形態において、中間転写部材は、その上に印刷されたインクが、固相を形成する前にゲル相を形成することができる温度に維持される。一実施の形態において、中間転写部材は、インクの溶融温度より約４℃高く約６０℃低い温度に加熱され、また他の実施の形態において、インクの溶融温度より約２℃高く約５０℃低い温度に加熱されるが、中間転写部材の温度はこれらの範囲外とすることもできる。オフセットまたは間接印刷工程は、例えば、米国特許第５，３８９，９５８号にも開示される。一実施の形態において、印刷装置は、インクの液滴を圧電振動要素の振動によって像パターンで吐出させる、圧電印刷工程を用いる。また、本発明のインクは、ホットメルト音波インクジェット印刷、ホットメルト熱インクジェット印刷、ホットメルト連続流または偏向インクジェット印刷等などの他のホットメルト印刷工程に用いることもできる。また、本発明の相変化インクは、ホットメルトインクジェット印刷工程以外の印刷工程にも使用することができる。
【００５８】
白紙、シリカ被覆紙、透明材料、織物、織物製品、プラスチック、ポリマーフィルム、金属などの無機基板、および木材等を含んで、任意の適切な基板または記録シートを使用することができる。
【実施例１】
【００５９】
Ｅｍｐｏｌ  １００８（Ｃｏｇｎｉｓ、Ｃｉｎｃｉｎｎａｔｉ、Ｏｈｉｏから得た、２０ミリモル、１１．３６グラム）を５００ミリリットルの丸底フラスコ中、アルゴン下でジクロロメタン（２００ミリリットル）に溶解した。溶液を０℃に冷却し、溶液にジメチルアミノピリジンＤＭＡＰ（Ｓｉｇｍａ  Ａｌｄｒｉｃｈ  Ｆｉｎｅ  Ｃｈｅｍｉｃａｌｓ、Ｍｉｌｗａｕｋｅ、ＷＩから得た、４ミリモル、０．４８グラム）を加えた。ＤＭＡＰが溶解した後に、ジクロロメタン中１Ｍのジシクロヘキシルカルボジイミド（ＤＣＣ）溶液（Ｓｉｇｍａ  Ａｌｄｒｉｃｈ  Ｆｉｎｅ  Ｃｈｅｍｉｃａｌｓから得た、４０ミリモル、４０ミリリットル）をその溶液に加えた。溶液を２０分間攪拌し、エチレンジアミン（Ｓｉｇｍａ  Ａｌｄｒｉｃｈ  Ｆｉｎｅ  Ｃｈｅｍｉｃａｌｓから得た、４０ミリモル、２．４グラム、２．６７ミリリットル）をそれに加え、得られる溶液を室温にした。溶液をアルゴン下、室温で２時間攪拌して反応中間物（Ｉ）を形成した。Ｅｍｐｏｌ  １００８（４０ミリモル、２２．７２グラム）をアルゴン下、１Ｌの丸底フラスコ中でジクロロメタン（４００ｍｌ）に溶解した。溶液を０℃に冷却し、ＤＭＡＰ（８ミリモル、０．９６グラム）を溶液に加えた。ＤＭＡＰが溶解した後、ＤＣＣ１Ｍのジクロロメタン溶液（８０ミリモル、８０ミリリットル）を加えた。溶液を２０分間攪拌し、反応中間物（Ｉ）の溶液に加え、室温にした。次いで、溶液を２時間アルゴン下で拡販し、反応中間物（ＩＩ）を得た。１−オクタデカノール（Ｓｉｇｍａ  Ａｌｄｒｉｃｈ  Ｆｉｎｅ  Ｃｈｅｍｉｃａｌｓから得た、４０ミリモル、１０．８２グラム）をこの混合物に加え、さらに１時間攪拌した。溶液を濾過してジシクロヘキシルウレア副生成物（ＤＣＨＵ）を除去した。濾過物を回転蒸発させ、粗生成物をアセトンで洗い、濾過して真空炉中で乾燥した。生成物は、下記の式であると考えられた。
【００６０】
【化７】
0005311726.tif 000008
[式中、ｎは、〜２であり、Ｒ1およびＲ1’は両方とも−（ＣＨ2）17ＣＨ3、Ｒ2およびＲ2’は両方とも下記の式であり、
【００６１】
【化８】
0005311726.tif 000009
Ｒ3は−ＣＨ2ＣＨ2−であり、およびＲ4およびＲ5は両方とも水素である。] 
生成物の１Ｈ  ＮＭＲ分析は、ｎは、２、1Ｈ  ＮＭＲ（室温でのＣＤＣＬ３）、０．９ｐｐｍ（多重項、約２４Ｈ集積、ＣＨ3基）、２．１８（三重項、〜８Ｈ集積、−ＣＨ2ＣＯＮＨ−）、２．２９ｐｐｍ（三重項、４Ｈ集積、−ＣＨ2ＣＯＯ−）、３．３７（広範囲単一項、８Ｈ集積、−ＮＨ−ＣＨ2ＣＨ2−ＮＨ−）、４．０６（三重項、４Ｈ集積、ＣＨ3（ＣＨ2）16ＣＨ2）であることを示した。実施例１で得られた生成物の物理的特性を表１に示す。
【実施例２】
【００６２】
実施例２は、１−オクタデカノールの替りに１−デカノールを用いたことを除いて実施例１と同じようにして調製した。白色固体（３２グラム、収率８３％）が得られた。生成物は下記の式であると考えられた。
【００６３】
【化９】
0005311726.tif 000010
[式中、ｎは、〜２であり、Ｒ1およびＲ1’は両方とも−（ＣＨ2）9ＣＨ3であり、Ｒ2およびＲ2’は両方とも下記の式であり、
【００６４】
【化１０】
0005311726.tif 000011
Ｒ3は−ＣＨ2ＣＨ2−であり、Ｒ4およびＲ5は両方とも水素である。] 
実施例２で得られた生成物の物理特性を表１に示す。
【実施例３】
【００６５】
Ｅｍｐｏｌ  １００８（２０ミリモル、１１．３６グラム）をアルゴン下、５００ミリリットルの丸底フラスコ中でジクロロメタン（２００ミリリットル）中に溶解した。溶液を０℃に冷却し、溶液にジメチルアミノピリジンＤＭＡＰ（４ミリモル、０．４８グラム）を加えた。ＤＭＡＰが溶解した後に、塩酸１−［３−（ジメチルアミノ）プロピル］−３−エチルカルボジイミドＨＣ１（ＥＤＣＬ）（Ｓｉｇｍａ  Ａｌｄｒｉｃｈ  Ｆｉｎｅ  Ｃｈｅｍｉｃａｌｓから得た、４０ミリモル、７．７グラム）をその溶液に加えた。溶液を２０分間攪拌し、エチレンジアミン（４０ミリモル、２．４グラム、２．６７ミリリットル）を加え、得られる溶液を室温にした。次いで、この溶液を不活性雰囲気下、室温で２時間攪拌して錯体（Ｉ）を得た。Ｅｍｐｏｌ  １００８（４０ミリモル、２２．７２グラム）をアルゴン下、１Ｌの丸底フラスコ中でジクロロメタン（４００ｍｌ）に溶解した。溶液を０℃に冷却し、ＤＭＡＰ（８ミリモル、０．９６グラム）を溶液に加えた。ＤＭＡＰが溶解した後、ＥＤＣＬ（８０ミリモル、１５．４グラム）を加え、２０分間攪拌した。溶液（Ｉ）をこの混合物に加え、室温にし、アルゴン下で１時間攪拌した。エチレンジアミン（４０ミリモル、２．４グラム）を溶液（Ｉ）に加え、混合物をさらに２時間攪拌して溶液（ＩＩ）を得た。Ｅｍｐｏｌ  １００８（４０ミリモル、２２．７２グラム）をアルゴン下、２Ｌの丸底フラスコ中でジクロロメタン（４００ミリリットル）中に溶解した。溶液を０℃に冷却し、ＤＭＡＰ（８ミリモル、０．９６グラム）を加えた。ＤＭＡＰが溶解した後に、ＥＤＣＬ（８０ミリモル、１５．４グラム）を加えた。溶液を２０分間攪拌し、溶液（ＩＩ）をこの混合物に加え、次いでこれを室温にした。得られる溶液を２時間アルゴン下で攪拌した。１−デカノール（４０ミリモル、６．５グラム）をこの溶液に加え、混合物をさらに１時間攪拌して溶液（ＩＩＩ）を形成した。溶液（ＩＩＩ）を蒸留水で洗ってＥＤＣＬを除去した。有機層を分離し、硫酸ナトリウムで乾燥した。溶液を濾過し、濾過物を回転蒸発した。粗生成物をアセトンで洗い、濾過して真空炉中で乾燥して、５２グラムの白色固体（収率８５％）を得た。生成物は下記の式であると考えられた。
【００６６】
【化１１】
0005311726.tif 000012
[式中、ｎは、〜４であり、Ｒ1およびＲ1’は両方とも−（ＣＨ2）9ＣＨ3であり、Ｒ2およびＲ2’は両方とも下記の式であり、
【００６７】
【化１２】
0005311726.tif 000013
Ｒ3は−ＣＨ2ＣＨ2−であり、およびＲ4とＲ5は両方とも水素である。]
実施例３で得られた生成物の物理的特性を表１に示す。
【実施例４】
【００６８】
Ｅｍｐｏｌ  １００８（５ミリモル、２．８４グラム）をアルゴン下、２５０ミリリットルの丸底フラスコ中でジクロロメタン（５０ミリリットル）中に溶解した。溶液を冷却（０℃）し、ＤＭＡＰ（１ミリモル、０．１２グラム）を加えた。ＤＭＡＰが溶解した後に、ＥＤＣＬ（１０ミリモル、１．９５グラム）を加えた。溶液を２０分間攪拌し、エチレンジアミン（１０ミリモル、０．６グラム）を加え、反応混合物を室温まで暖め、アルゴン下でさらに２時間攪拌して溶液（Ｉ）を得た。Ｅｍｐｏｌ  １００８（１０ミリモル、５．６８グラム）を２５０ミリリットルの丸底フラスコ中でジクロロメタン（１００ｍｌ）に溶解した。溶液を冷却（０℃）し、ＤＭＡＰ（２ミリモル、０．２４グラム）を加えた。ＤＭＡＰが溶解した後、ＥＤＣＬ（２０ミリモル、３．９グラム）を加え、溶液を２０分間攪拌した。得られる溶液に溶液（Ｉ）を加え、１時間攪拌した。エチレンジアミン（１０ミリモル、０．６グラム）をこの溶液に加え、反応混合物を室温にしてアルゴン下室温で２時間攪拌して溶液（ＩＩ）を得た。Ｅｍｐｏｌ  １００８（１０ミリモル、５．６８グラム）を２５０ミリリットルの丸底フラスコ中で１００ミリリットルのジクロロメタン中に溶解した。溶液を冷却（０℃）し、ＤＭＡＰ（２ミリモル、０．２４グラム）を加えた。ＤＭＡＰが溶解した後に、ＥＤＣＬ（２０ミリモル、３．９グラム）を加え、溶液を２０分間攪拌した。次いで、得られる溶液に溶液（ＩＩ）をこの混合物に加え、１時間攪拌した。エチレンジアミン（１０ミリモル、０．６グラム）を溶液に加え、反応混合物を室温にし、アルゴンの下、室温で２時間攪拌して溶液（ＩＩＩ）を得た。Ｅｍｐｏｌ  １００８（１０ミリモル、５．６８グラム）を２５０ミリリットルの丸底フラスコ中でジクロロメタン（１００ミリリットル）中に溶解した。溶液を冷却（０℃）し、ＤＭＡＰ（２ミリモル、０．２４グラム）を加えた。ＤＭＡＰが溶解した後に、ＥＤＣＬ（２０ミリモル、３．９グラム）を加え、溶液を２０分間攪拌した。次いで、得られる溶液に溶液（ＩＩＩ）を加え、アルゴン下室温で２時間攪拌して溶液ＩＶを得た。１−デカノール（１０ミリモル、１．５８グラム）を加え、さらに１時間攪拌した。得られる溶液を分離漏斗を用いて蒸留水で洗ってＥＤＣＬを除去した（飽和ＮａＣｌ溶液を用いて水による乳化を防止した）。次いで、有機層を分離し、硫酸ナトリウムで処理して水の痕跡を除去した。溶液を濾過して硫酸ナトリウムを分離した。濾過物を回転蒸発し、固体生成物をアセトンで洗った。生成物を濾過して真空炉中で乾燥してアセトンの痕跡を除去し、１４グラムの白色粉（６５％）を得た。生成物は下記の式であると考えられた。
【００６９】
【化１３】
0005311726.tif 000014
[式中、ｎは、〜６であり、Ｒ1およびＲ1’は両方とも−（ＣＨ2）9ＣＨ3であり、Ｒ2およびＲ2’は両方とも下記の式であり、
【００７０】
【化１４】
0005311726.tif 000015
Ｒ3は−ＣＨ2ＣＨ2−であり、およびＲ4とＲ5は両方とも水素である。]
実施例４で得られた生成物の物理的特性を表１に示す。
【実施例５】
【００７１】
１−オクタデカノールの替りにイソステアリルアルコール（ＵｎｉＱｅｍａ、Ｗｉｌｍｉｎｇｔｏｎ、ＤＥから入手可能）を用いたことを除いて実施例１を繰り返した。化合物は下記の式であると考えられる。
【００７２】
【化１５】
0005311726.tif 000016
[式中、ｎは、〜２であり、Ｒ1およびＲ1’は両方とも下記の式であり、
【００７３】
【化１６】
0005311726.tif 000017
ｐおよびｑは０〜１５の整数であり、ｐ＋ｑの和は１５であり、Ｒ2およびＲ2’は両方とも下記の式であり、
【００７４】
【化１７】
0005311726.tif 000018
Ｒ3は−ＣＨ2ＣＨ2−であり、Ｒ4およびＲ5は両方とも水素である。]
【実施例６】
【００７５】
１−オクタデカノールの替りに４−フェニルフェノール（Ｓｉｇｍａ  Ａｌｄｒｉｃｈ  Ｆｉｎｅ  Ｃｈｅｍｉｃａｌｓから入手可能）を用いたことを除いて実施例１を繰り返した。化合物は下記の式であると考えられる。
【００７６】
【化１８】
0005311726.tif 000019
[式中、ｎは、〜２であり、Ｒ1およびＲ1’は両方とも下記の式であり
【００７７】
【化１９】
0005311726.tif 000020
Ｒ2およびＲ2’は両方とも下記の式であり、
【００７８】
【化２０】
0005311726.tif 000021
Ｒ3は−ＣＨ2ＣＨ2−であり、およびＲ4とＲ5は両方とも水素である。] 
【００７９】
以下の表１はオリゴアミドのゲル浸透クロマトグラフ（ＧＰＣ）の結果を示す。ＧＰＣは、以下の条件で、Ｗａｔｅｒｓ  ２６９０  Ｓｅｐａｒａｔｉｏｎ  Ｍｏｄｕｌｅで測定した。
カラム：Ｓｔｙｒａｇｅｌ  ＨＲ１、３、４、５、６を直列（水から）
モービル相：ＴＨＦ
カラム温度：３５℃
流速：１ｍｌ／分
注入容量：１５０マイクロリットル
【００８０】
【表１】
0005311726.tif 000022
【００８１】
上で論じた逐次的制御重合工程によって合成されたオリゴアミドは、熱縮合によって作られた市販のサンプルＵｎｉｃｌｅａｒ１００に比べて狭い多分散性を有する。これは本明細書に記載する方法が狭い分布のオリゴアミドを与えることを示す。
（インク実施例１）
【００８２】
ビーカー中に、（１）２９．３８グラム（３９．１８重量％）のポリエチレンワックス（Ｂａｋｅｒ  Ｐｅｔｒｏｌｉｔｅ、Ｔｕｌｓａ、ＯＫから得た、平均鎖長Ｃ３６のポリエチレンホモポリマーＰＥ５００）と、（２）２６．５９グラム（３５．４６重量％）の直鎖一級長鎖アルコール（Ｂａｋｅｒ  Ｐｅｔｒｏｌｉｔｅ、Ｔｕｌｓａ、ＯＫから得た、平均鎖長Ｃ３０のＵＮＩＬＩＮ（登録商標）４２５）と、（３）３．５４グラム（４．７２重量％）の水素化（ロジン）酸のグリセロールエステル（Ａｒａｋａｗａ  Ｃｈｅｍｉｃａｌ  Ｉｎｄｕｓｔｒｉｅｓ，Ｌｔｄ、Ｏｓａｋａ、Ｊａｐａｎｎから得たＫＥ−１００）と、（４）２．３６グラム（３．１４重量％）の下記の式、
【００８３】
【化２１】
0005311726.tif 000023
のアルキルベンジルフタラート（Ｆｅｒｒｏ  Ｃｏｒｐｏｒａｔｉｏｎ、Ｂｒｉｇｅｐｏｒｔ、ＮＪから得たＳＡＮＴＩＣＩＺＥＲ（登録商標）２７８）と、（５）０．０９グラム（０．１３重量％）のＮＡＵＧＵＡＲＤ（登録商標）４４５酸化防止剤（Ｕｎｉｒｏｙａｌ  Ｃｈｅｍｉｃａｌ  Ｃｏ．、Ｍｉｄｄｌｅｂｕｒｙ、ＣＴから得た）と、（６）１．４４グラム（１．９２重量％）のＥｔｈａｎｏｘ３１０酸化防止剤（Ａｌｂｅｒｍａｒｌｅ、Ｂａｔｏｎ、Ｒｏｕｇｅ、ＬＡから得た）と、（７）米国特許第６，１７４，９３７号の実施例１に記載されたように調製された、１当量の二量体酸と２当量のエチレンジアミンとＵＮＩＣＩＤ（登録商標）７００（Ｂａｋｅｒ  Ｐｅｔｒｏｌｉｔｅ、Ｔｕｌｓａ、ＯＫから得た長鎖アルコールのカルボン酸誘導体）との反応から得た２．９７グラム（３．９６重量％）のテトラアミド樹脂と、（８）実施例ＩＩで調製された５．３７グラム（７．１６重量％）のエステル末端を有するオリゴアミドとを加えることによって、シアンインク組成物を調製した。材料をｔｅｌｅｍｏｄｅｌ４０ＣＴで制御された反応ブロック（Ｈ＋Ｐ  Ｌａｂｏｒｔｅｃｈｎｉｋ  ＧｍｂＨ、Ｍｕｅｎｃｈｅｎ製）中で約１３５℃で互いに溶融し、約５００ｒｐｍで約２時間攪拌した。次いで、この混合物に、（９）米国特許第６，４７２，５２３号の実施例ＶＩＩＩに開示されたシアン着色剤３．２６グラム（４．３５重量％）を加えた。インクをさらに約２時間追加で攪拌し、次いで室温まで冷却した。このようにして調製したシアンインクの年度粘度は、ＳＲ３０００  Ｒｈｅｏｍｅｔｒｉｃｓの平行プレート粘度計で約１１０℃で測定して約９．３５センチポイズであった。このようにして形成したインクを、加熱されたＭＯＴＴ（登録商標）装置（Ｍｏｔｔ  Ｍｅｔａｌｌｕｒｇｉｃａｌ製）でＮＡＥ０．２ミクロンフィルターを用いて平方インチあたり約１５ポンドの圧力で濾過した。濾過した相変化インクをアルミニウム金型中に注ぎ、固化させて棒状のインクを形成した。
【００８４】
（インク実施例２）
実施例１で調製した７．８６重量部のエステル末端を有するオリゴアミドを加えたことを除いて、インク実施例１に述べたようにしてシアンインクを調製した。このインクの成分の相対量は、インクの重量％で以下の表２に示される。このようにして調製されたシアンインクの粘度は、ＳＲ３０００  Ｒｈｅｏｍｅｔｒｉｃｓで測定して約１１０℃で約１０．３０センチポイズであった。
【００８５】
（インク実施例３）
実施例３で調製した７．１６重量部のエステル末端を有するオリゴアミドを加えたことを除いて、インク実施例１に述べたようにしてシアンインクを調製した。このインクの成分の相対量は、インクの重量％で以下の表２に示される。このようにして調製されたシアンインクの粘度は、ＳＲ３０００  Ｒｈｅｏｍｅｔｒｉｃｓの平行プレートで測定して約１１０℃で約１１．３４センチポイズであった。
【００８６】
（インク実施例４）
実施例４で調製した７．１６重量部のエステル末端を有するオリゴアミドを加えたことを除いて、インク実施例１に述べたようにしてシアンインクを調製した。このインクの成分の相対量は、インクの重量％で以下の表２に示される。このようにして調製されたシアンインクの粘度は、ＳＲ３０００  Ｒｈｅｏｍｅｔｒｉｃｓで測定して約１１０℃で約１２．１２センチポイズであった。
【００８７】
（インク実施例５）
３７．９３重量部の蒸留ポリエチレンワックス（Ｂａｋｅｒ  Ｐｅｔｒｏｌｉｔｅ、Ｔｕｌｓａ、ＯＫから得た、平均鎖長Ｃ３６のポリエチレンホモポリマー、蒸留ＰＥ５００）を加えたことを除いて、インク実施例２に述べたようにしてシアンインクを調製した。このインクの成分の相対量は、インクの重量％で以下の表に示される。このようにして調製されたシアンインクの粘度は、ＳＲ３０００  Ｒｈｅｏｍｅｔｒｉｃｓで測定して約１１０℃で約１０．３０センチポイズの粘度であった。
【００８８】
（比較インク実施例Ａ）
エステル末端を有するオリゴアミドの替りに、７．１６重量部の市販のエステル末端を有するポリアミド（Ａｒｉｚｏｎａ  Ｃｈｅｍｉｃａｌｓ、Ｊａｃｋｓｏｎｖｉｌｌｅ、Ｆｌｏｒｉｄａから入手可能なＵｎｉｃｌｅａｒ１００）を用いたことを除いて、インク実施例１に述べたようにしてシアンインクを調製した。このインクの成分の相対量は、インクの重量％で以下の表に示される。このようにして調製されたシアンインクの粘度は、ＳＲ３０００  Ｒｈｅｏｍｅｔｒｉｃｓで測定して約１１０℃で約１１．０３センチポイズであった。
【００８９】
【表２】
0005311726.tif 000024
【００９０】
ＥＴＯＡのｎ値が増加するとインクの粘度は増加する。本明細書に記載したＥＴＯ材料の作製工程を用いて、異なる鎖長のＥＴＯＡ材料を作製することができ、異なる用途に適した、粘度の異なるインクの処方が可能である。
【００９１】
所望の温度での印刷が可能なように修正したＸＥＲＯＸ（登録商標）Ｐｈａｓｅｒ８６０印刷機を用いて、１０５〜１２０℃の温度範囲で、紙上に本発明のインクを印刷した。印刷機は、優れた印刷品質と耐久性を有する間接印刷工程を用いた。インク実施例１および３、および比較インク実施例Ａの印刷結果を表３に示す。本開示のオリゴアミドから作られたインク実施例１および３は、はるかに低い折り曲げ指数を有し、それらがより耐久性のあることを示している。また、これらのインクは、非常に低いガウジ面積を有し、それらが高い引掻き抵抗性を有することを示している。全体的にこれらのインクは、本主題のＥＴＯＡ材料の替りにオリゴアミドＵｎｉｃｌｅａｒ１００を用いる、比較し得る低エネルギー相変化インクよりも耐久性があった。また、それらは、種々の相変化インクよりも耐久性があった。この耐久性の向上は、多分散性の高い市販のオリゴアミドを、多分散性の低いＥＴＯＡに置き換えることによって得られた
【００９２】
【表３】
0005311726.tif 000025